【事件の表示】
　特許第３３８８０２９号「オレフィン系熱可塑性エラストマー」の請求項１ないし６に係る特許に対する特許異議の申立てについて、次のとおり決定する。
【結　論】
　特許第３３８８０２９号の請求項１ないし６に係る特許を維持する。
【理　由】
I．手続の経緯
　特許第３３８８０２９号の請求項１〜６に係る発明は、平成６年７月１２日に特許出願され、平成１５年１月１０日にその発明について特許権の設定登録がなされ、その後、遠山とし子より、請求項１〜６に係る発明の特許に対し特許異議の申立てがなされたものである。
II．請求項１〜６に係る発明
　特許第３３８８０２９号の請求項１〜６に係る発明は、特許明細書の記載からみて、その特許請求の範囲の請求項１〜６に記載された、次のとおりのものである。
「【請求項１】［I］結晶性ポリオレフィン樹脂（Ａ）２０〜８５重量部、
［II］スチレンまたはその誘導体の重合体ブロック（ａ）と、
イソプレン重合体ブロックまたはイソプレン・ブタジエン共重合体ブロックであって、全イソプレン単位に対する１，２−位または３，４−位で結合しているイソプレン単位含有量が４０％以上である重合体または共重合体ブロック（ｂ）とからなる水素添加されていてもよいブロック共重合体（Ｂ）１５〜８０重量部［成分（Ａ）および（Ｂ）の合計量１００重量部である］、および
［III］シリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分０．０１〜１０重量部からなる組成を有するとともに、全く架橋されていないことを特徴とするオレフィン系熱可塑性エラストマー。
【請求項２】［I］結晶性ポリオレフィン樹脂（Ａ）２０〜８５重量部、
［II］スチレンまたはその誘導体の重合体ブロック（ａ）と、
イソプレン重合体ブロックまたはイソプレン・ブタジエン共重合体ブロックであって、全イソプレン単位に対する１，２−位または３，４−位で結合しているイソプレン単位含有量が４０％以上である重合体または共重合体ブロック（ｂ）とからなる水素添加されていてもよいブロック共重合体（Ｂ）１５〜８０重量部、
［III］スチレンまたはその誘導体の重合体ブロック（ｃ）と、
イソプレン重合体ブロックまたはイソプレン・ブタジエン共重合体ブロックであって、全イソプレン単位に対する１，２−位または３，４−位で結合しているイソプレン単位含有量が３０％以下である重合体または共重合体ブロック（ｄ）、またはブタジエン重合体ブロック（ｅ）とからなる水素添加されていてもよいブロック共重合体（Ｃ）０〜３０重量部、
［IV］オレフィン系ゴム（Ｄ）０〜４０重量部、
［V］軟化剤（Ｅ）０〜４０重量部、
［VI］充填剤（Ｆ）０〜４０重量部［成分（Ａ）、（Ｂ）、（Ｃ）、（Ｄ）、（Ｅ）および（Ｆ）の合計量は１００重量部である］、および
［VII］シリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分０．０１〜１０重量部からなり、かつ、成分（Ａ）、（Ｂ）、（Ｃ）、（Ｄ）、（Ｅ）および（Ｆ）のの合計量に対する成分（Ａ）、（Ｂ）、（Ｃ）および（Ｄ）合計量の比率が１００〜４０重量％である組成を有するとともに、全く架橋されていないことを特徴とする請求項１に記載のオレフィン系熱可塑性エラストマー。
【請求項３】［I］結晶性ポリオレフィン樹脂（Ａ）２０〜８５重量部、
［II］スチレンまたはその誘導体の重合体ブロック（ａ）と、
イソプレン重合体ブロックまたはイソプレン・ブタジエン共重合体ブロックであって、全イソプレン単位に対する１，２−位または３，４−位で結合しているイソプレン単位含有量が４０％以上である重合体または共重合体ブロック（ｂ）とからなる水素添加されていてもよいブロック共重合体（Ｂ）１５〜８０重量部［成分（Ａ）および（Ｂ）の合計量１００重量部である］、および
［III］シリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分０．０１〜１０重量部からなる組成を有するとともに、部分的に架橋されていることを特徴とするオレフィン系熱可塑性エラストマー。
【請求項４】［I］結晶性ポリオレフィン樹脂（Ａ）２０〜８５重量部、
［II］スチレンまたはその誘導体の重合体ブロック（ａ）と、
イソプレン重合体ブロックまたはイソプレン・ブタジエン共重合体ブロックであって、全イソプレン単位に対する１，２−位または３，４−位で結合しているイソプレン単位含有量が４０％以上である重合体または共重合体ブロック（ｂ）とからなる水素添加されていてもよいブロック共重合体（Ｂ）１５〜８０重量部、
［III］スチレンまたはその誘導体の重合体ブロック（ｃ）と、
イソプレン重合体ブロックまたはイソプレン・ブタジエン共重合体ブロックであって、全イソプレン単位に対する１，２−位または３，４−位で結合しているイソプレン単位含有量が３０％以下である重合体または共重合体ブロック（ｄ）、またはブタジエン重合体ブロック（ｅ）とからなる水素添加されていてもよいブロック共重合体（Ｃ）０〜３０重量部、
［IV］オレフィン系ゴム（Ｄ）０〜４０重量部、
［V］軟化剤（Ｅ）０〜４０重量部、
［VI］充填剤（Ｆ）０〜４０重量部、
［成分（Ａ）、（Ｂ）、（Ｃ）、（Ｄ）、（Ｅ）および（Ｆ）の合計量は１００重量部である］、および
［VII］シリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分０．０１〜１０重量部からなり、かつ、成分（Ａ）、（Ｂ）、（Ｃ）、（Ｄ）、（Ｅ）および（Ｆ）の合計量に対する成分（Ａ）、（Ｂ）、（Ｃ）および（Ｄ）合計量の比率が１００〜４０重量％である組成を有するとともに、部分的に架橋されていることを特徴とする請求項３に記載のオレフィン系熱可塑性エラストマー。
【請求項５】［I］結晶性ポリオレフィン樹脂とオレフィン系ゴムとを含有してなる、部分的ないし完全に架橋された熱可塑性エラストマー（Ｇ）１０〜８０重量部、
［II］スチレンまたはその誘導体の重合体ブロック（ａ）と、
イソプレン重合体ブロックまたはイソプレン・ブタジエン共重合体ブロックであって、全イソプレン単位に対する１，２−位または３，４−位で結合しているイソプレン単位含有量が４０％以上である重合体または共重合体ブロック（ｂ）とからなる水素添加されていてもよいブロック共重合体（Ｂ）２０〜９０重量部［成分（Ｇ）および（Ｂ）の合計量１００重量部である］、および
［III］シリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分０．０１〜１０重量部からなることを特徴とするオレフィン系熱可塑性エラストマー。
【請求項６】［I］結晶性ポリオレフィン樹脂とオレフィン系ゴムとを含有してなる、部分的ないし完全に架橋された熱可塑性エラストマー（Ｇ）１０〜８０重量部、
［II］スチレンまたはその誘導体の重合体ブロック（ａ）と、
イソプレン重合体ブロックまたはイソプレン・ブタジエン共重合体ブロックであって、全イソプレン単位に対する１，２−位または３，４−位で結合しているイソプレン単位含有量が４０％以上である重合体または共重合体ブロック（ｂ）とからなる水素添加されていてもよいブロック共重合体（Ｂ）２０〜９０重量部、
［III］結晶性ポリオレフィン樹脂（Ａ）０〜５０重量部、
［IV］スチレンまたはその誘導体の重合体ブロック（ｃ）と、
イソプレン重合体ブロックまたはイソプレン・ブタジエン共重合体ブロックであって、全イソプレン単位に対する１，２−位または３，４−位で結合しているイソプレン単位含有量が３０％以下である重合体または共重合体ブロック（ｄ）、またはブタジエン重合体ブロック（ｅ）とからなる水素添加されていてもよいブロック共重合体（Ｃ）０〜３０重量部、
［V］オレフィン系ゴム（Ｄ）０〜５０重量部、
［VI］軟化剤（Ｅ）０〜５０重量部、
［VII］充填剤（Ｆ）０〜４０重量部［成分（Ａ）、（Ｂ）、（Ｃ）、（Ｄ）、（Ｅ）、（Ｆ）および（Ｇ）の合計量は１００重量部である］、および
［VIII］シリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分０．０１〜１０重量部からなり、かつ、成分（Ａ）、（Ｂ）、（Ｃ）、（Ｄ）、（Ｅ）、（Ｆ）および（Ｇ）の合計量に対する成分（Ａ）、（Ｂ）、（Ｃ）、（Ｄ）および（Ｇ）の合計量の比率が１００〜４０重量％であることを特徴とする請求項５に記載のオレフィン系熱可塑性エラストマー。」
III．特許異議申立について
１．特許異議申立の概要
　特許異議申立人　遠山とし子は、甲第１号証（特開平２−３００２５０号公報）、甲第２号証（特開平６−７３２４６号公報）、甲第３号証（特開平３−７２５１２号公報）、甲第４号証（特開昭６３−５７６２２号公報）、甲第５号証（阿部嘉長　須藤　真　編「新版プラスチックス配合剤−基礎と応用−」株式会社大成社　昭和６２年１１月３０日第２刷発行　２８３頁〜２９５頁）、甲第６号証（後藤邦夫　垣内　弘　林　寿雄　編「高分子改質技術　配合・加工編II」株式会社化学工業社　昭和４７年１０月１日発行　４０頁〜４１頁）、甲第７号証（特願平５−２４２５３４号［特開平７−９６５２９号公報参照］）、甲第８号証（特願平６−９００７８号［特開平７−７０３８０号公報参照］）、甲第９号証（特願平５−１６８８６６号［特開平７−２６１０５号公報参照］））を提出して、請求項１、２に係る発明は、前記甲第１号証〜甲第３号証および甲第５、６号証に記載された発明に基いて、請求項３、４に係る発明は、前記甲第２号証および甲第４号証〜甲第６号証に記載された発明に基いて、当業者が容易に発明をすることができたものであるから、請求項１〜４に係る発明の特許は特許法第２９条第２項の規定に違反してされたものであり、請求項１〜４に係る発明は、先願である甲第７号証の発明と同一であり、請求項５、６に係る発明は、先願である甲第８号証、甲第９号証の発明と同一であるから、請求項１〜６に係る発明の特許は取り消されるべき旨主張している。
２．特許異議申立についての判断
（１）甲各号証に記載された事項
◆特許異議申立人　遠山とし子が提出した甲第１号証（特開平２−３００２５０号公報：以下、「刊行物１」という。）には、以下の事項が記載されている。
「（ａ）ポリプロピレン９７〜５０重量部、及び、（ｂ）数平均分子量が２５００〜４００００のビニル芳香族モノマーから成るブロック（Ａ）と、イソプレン、若しくはイソプレン−ブタジエン混合物から成り、数平均分子量が１００００〜２０００００で、３，４結合及び１，２結合含有量が４０％以上であり、０℃以上にｔａｎδの主分散のピークを有するブロック（Ｂ）より構成される、数平均分子量が３００００〜３０００００であるブロック共重合体、または、その水添物３〜５０重量部を含むことを特徴とするポリプロピレン組成物。」（特許請求の範囲）
「［産業上の利用分野］
本発明は、制振性能に優れるポリプロピレン組成物に関する。」（１頁右下欄２行〜４行）
「本発明における組成物としては、ポリプロピレンを９７〜５０重量部、前記ブロック共重合体を３〜５０重量部の範囲で混合される。ブロック共重合体の比率がこれより少ない場合、得られる組成物の制振性能は不十分となり、また、多くなると、組成物は柔軟化しプラスチックとしての特性を失い、ポリプロピレン本来の使用目的にはそぐわなくなり好ましくない。
　本発明による組成物は、ポリプロピレンとブロック共重合体とを必須成分とするが、必要に応じ各種添加剤を配合し使用される。」（４頁右上欄１１行〜左下欄１行）
◆同じく、甲第２号証（特開平６−７３２４６号公報：以下、「刊行物２」という。）には、以下の事項が記載されている。
「【請求項１】　（ａ）少なくとも１個のビニル芳香族モノマーからなる数平均分子量が２５００〜４００００のブロック（Ａ）と、イソプレンもしくはイソプレン−ブタジエンからなり、３，４結合および１，２結合含有量が２５％以上であるブロック（Ｂ）より構成される数平均分子量が３００００〜３０００００のブロック共重合体の水添物９０〜１０重量部、および（ｂ）ポリプロピレン１０〜９０重量部を含有してなるシート状物成型用組成物。」（【請求項１】）
「【０００１】
【産業上の利用分野】本発明は透明性に優れるシート状物成型用組成物に関する。」（明細書段落【０００１】）
「【００２８】本発明の組成物は、その性質を損なわない程度に各種添加剤が使用される。その例としては、組成物１００重量部に対して０．０１〜５重量部の酸化防止剤、紫外線吸収剤、着色剤、結晶核剤等が挙げられる。」（明細書段落【００２８】）
「【００３０】また、本発明の組成物は場合によっては、過酸化物を用いて通常の架橋方法により架橋して使用することも可能である。」（明細書段落【００３０】）
◆同じく、甲第３号証（特開平３−７２５１２号公報：以下、「刊行物３」という。）には、以下の事項が記載されている。
「（１）ビニル芳香族化合物重合体ブロック（Ａ）と共役ジエン重合体もしくはビニル芳香族化合物と共役ジエンとのランダム共重合体ブロック（Ｂ）とからなる（Ａ）−（Ｂ）ブロック共重合体、またはさらに必要に応じてビニル芳香族化合物と共役ジエンのうちビニル芳香族化合物が漸増するテーパーブロック（Ｃ）とからなる（Ａ）−（Ｂ）−（Ｃ）ブロック共重合体、もしくはビニル芳香族重合体ブロック（Ａ）からなる（Ａ）−（Ｂ）−（Ａ）ブロック共重合体であって、
〔１〕ビニル芳香族化合物／共役ジエンの割合が重量比で５〜６０／９５〜４０、
〔２〕（Ａ）成分および必要に応じて構成される（Ｃ）成分中のビニル芳香族化合物の結合含量が全モノマーの３〜５０重量％、かつ（Ａ）成分中のビニル芳香族化合物の結合含量が少なくとも３重量％、
〔３〕（Ｂ）成分中の共役ジエン部分のビニル結合含量が６０％を超える、
ブロック共重合体を水素添加し、共役ジエン部分の二重結合の少なくとも８０％が飽和されており、数平均分子量が５万〜６０万である水添ジエン系共重合体。
（注：上記〔１〕〜〔３〕の番号は、○の中に数字を記載したものであるが、文書作成上使用できないので〔 〕の中の数字に代える。）」（請求項１）
「〔産業上の利用分野〕
　本発明は、水素化された特殊なブロック共重合体であり、単独でペレット化可能な優れた加工性を有し、さらに耐候性、耐衝撃性、塗装性に優れたゴム用途に、さらに複合系における耐衝撃性、塗装性、接着性、柔軟性の改質に好適な水添ジエン系共重合体、変性水添ジエン系共重合体およびその組成物に関する。」（２頁右上欄１行〜８行）
「次に、本発明の（変性）水添ジエン系共重合体は、該（変性）水添ジエン系共重合体（I）単独で使用することができるが、非極性樹脂（II）および／または極性樹脂（III）、あるいは必要に応じてさらに他の共重合体ゴムとブレンドして用いることができる。」（６頁右下欄２行〜７行）
「ここで、本発明に使用される非極性樹脂（II）としては、ポリエチレン、高分子量ポリエチレン、高密度ポリエチレン、中密度ポリエチレン、低密度ポリエチレン、ＬＬＤＰＥ（直鎖状低密度ポリエチレン）、ポリブテン、ポリイソブチレン、ポリプロピレン、ポリスチレン、ＨＩＰＳ（ハイインパクトポリスチレン）、ポリメチルスチレン、ポリメチレンなどが挙げられる。」（６頁右下欄１５行〜７頁左上欄２行）
「また、公知の難燃剤、酸化防止剤、可塑剤、着色剤、滑剤などの添加物を添加して用いることもできる。さらに、要求される性能に応じて他の公知の重合体を適宜ブレンドすることができる。」（１０頁左下欄１７行〜２０行）
◆同じく、甲第４号証（特開昭６３−５７６６２号公報：以下、「刊行物４」という。）には、以下の事項が記載されている。
「（１）（ａ）少なくとも１個のビニル芳香族化合物を主体とする重合体ブロツクＡと、少なくとも１個の共役ジエン化合物を主体とする重合体ブロツクＢとから成るブロツク共重合体を水素添加して得られる水添ブロツク共重合体　１００重量部
（ｂ）パラフイン系オイル　３０〜４００重量部
（ｃ）モノオレフイン共重合体ゴムおよび／または共役ジエン系ゴム　１０〜２００重量部
（ｄ）ポリオレフイン系樹脂および／またはポリスチレン樹脂　２０〜５００重量部
から成る配合物を有機パーオキサイド存在下で部分架橋した熱可塑性エラストマー材料を成形した耐熱性に優れたシリンジ用ガスケツト。」（請求項１）
「（産業上の利用分野）
　本発明は、高温（１００℃）時の圧縮永久歪であらわされるゴム弾性、摺動性および安定性に優れ、かつ熱可塑性を有するシリンジ用ガスケットに関するものである。」（１頁左下欄１９行〜右下欄３行）
「さらに、本発明のシリンジ用ガスケツトの成分として、必要に応じて、ヒンダードアミン系光安定剤、紫外線吸収剤、酸化防止剤、無機充填剤、着色剤、シリコーンオイル等を添加することができる。」（６頁右上欄２行〜６行）
◆同じく、甲第５号証（阿部嘉長　須藤　真　編「新版プラスチックス配合剤−基礎と応用−」株式会社大成社　昭和６２年１１月３０日第２刷発行　２８３頁〜２９５頁：以下、「刊行物５」という。）には、以下の事項が記載されている。
「2.滑剤の作用
　2.1滑性の種類
　プラスチックの成形加工で、ある滑剤を添加すると、その滑剤はいろいろな働きをしていることがわかる。
・・・・・
(3)成形品の成形後の表面状態の良否を決める働きをする作用
・・・・・」（２８４頁１０行〜２０行）
「6.1.4エステル系
　脂肪酸の低級アルコールエステル、脂肪酸の多価アルコールエステル、脂肪酸ポリグリコールエステルなどがこの部類に属する。
　脂肪酸は以下のごとく容易にエステル化反応をする。
　　　ＲＣＯＯＨ+Ｒ’ＯＨ　→　ＲＣＯＯＲ’+Ｈ２Ｏ
　　　　脂肪酸　アルコール　　　エステル
　脂肪酸の低級アルコールエステルの中で滑剤として一般的に使用されるものはブチルステアレートである。」（２９１頁５行〜１２行）
「6.1.8シリコーン
　シリコーン系は最も潤滑効果があるが、相溶性が悪く、したがって添加量はごくわずかである。しかし、製品後の問題と高価な点で使用範囲は限定される。」（２９４頁４行〜６行）
◆同じく、甲第６号証（後藤邦夫　垣内　弘　林　寿雄　編「高分子改質技術　配合・加工編II」株式会社化学工業社　昭和４７年１０月１日発行　４０頁〜４１頁：以下、「刊行物６」という。）には、以下の事項が記載されている。
「１．８含フッ素ポリマーブレンド
1.8.1ポリテトラフルオロエチレン（PTFE）のブレンド
・・・・・
しかしPTFEは、他のポリマーに比べて表面摩擦係数が著しく低いという特性を持っているので、PTFEを種々のプラスチックやゴムに充填材として配合し、それらの摩擦係数や摩耗係数を低下させることが行なわれている。
・・・・・たとえば6/6ナイロンではPTFEが２０％入ると、摩耗が約１６分の１に減少し、摩擦係数も約半分になり、限界ＰＶ値が１０〜２０倍になる。」（４０頁１行〜１３行）
◆同じく、甲第７号証（特願平５−２４２５３４号［特開平７−９６５２９号公報参照］：以下、「先願発明７」という。）には、以下の発明が記載されている。
「【請求項１】［I］結晶性ポリオレフィン樹脂（Ａ）２０〜８５重量部、および
［II］スチレンまたはその誘導体の重合体ブロック（ａ）と、イソプレン重合体ブロックまたはイソプレン・ブタジエン共重合体ブロックであって、イソプレン重合体部分における１，２結合および３，４結合含有量が４０％以上である重合体または共重合体ブロック（ｂ）とからなる水素添加されていてもよいブロック共重合体（Ｂ）１５〜８０重量部［成分（Ａ）および（Ｂ）の合計量は１００重量部である］を含有する熱可塑性エラストマーからなることを特徴とする熱可塑性エラストマー回転成形体。
【請求項２】［I］結晶性ポリオレフィン樹脂（Ａ）２０〜８５重量部、
［II］スチレンまたはその誘導体の重合体ブロック（ａ）と、イソプレン重合体ブロックまたはイソプレン・ブタジエン共重合体ブロックであって、イソプレン重合体部分における１，２結合および３，４結合含有量が４０％以上である重合体または共重合体ブロック（ｂ）とからなる水素添加されていてもよいブロック共重合体（Ｂ）１２〜７９重量部、および
［III］スチレンまたはその誘導体の重合体ブロック（ｃ）と、イソプレン重合体ブロックまたはイソプレン・ブタジエン共重合体ブロックであって、イソプレン重合体部分における１，２結合および３，４結合含有量が３０％以下である重合体または共重合体ブロック（ｄ）、またはブタジエン重合体ブロック（ｅ）とからなる水素添加されていてもよいブロック共重合体（Ｃ）１〜３０重量部［成分（Ａ）、（Ｂ）および（Ｃ）の合計量は１００重量部である］を含有する熱可塑性エラストマーからなることを特徴とする熱可塑性エラストマー回転成形体。
【請求項３】結晶性ポリオレフィン樹脂（Ａ）、ブロック共重合体（Ｂ）およびブロック共重合体（Ｃ）の合計量１００重量部に対して、オレフィン系ゴム（Ｄ）１〜４０重量部および／または軟化剤（Ｅ）１〜４０重量部を含有する熱可塑性エラストマーからなることを特徴とする請求項２に記載の熱可塑性エラストマー回転成形体。」（請求項１〜３）
「【００６０】その他の成分
本発明においては、熱可塑性エラストマー中に、本発明の目的を損なわない範囲で、必要に応じて無機充填剤、あるいはフェノール系、サルファイト系、フェニルアルカン系、フォスファイト系、アミン系安定剤の如き公知の耐熱安定剤、老化防止剤、耐候安定剤、帯電防止剤、金属セッケン、ワックス等の滑剤などの添加剤を添加することができる。」（明細書段落【００６０】）
「【００６４】まず、上記の結晶性ポリオレフィン樹脂（Ａ）、ブロック共重合体（Ｂ）、さらには必要に応じて、ブロック共重合体（Ｃ）、オレフィン系ゴム（Ｄ）、軟化剤（Ｅ）、その他の添加剤を混合し、次いで、有機過酸化物の存在下または不存在下で動的に熱処理した後、造粒して部分架橋している熱可塑性エラストマーまたは架橋していない熱可塑性エラストマーのペレットを得る。そして、上記のようにして得られたペレットをたとえば粉砕することによって、熱可塑性エラストマーのパウダーを調製する。」（明細書段落【００６４】）
◆同じく、甲第８号証（特願平６−９００７８号［特開平７−７０３８０号公報参照］：以下、「先願発明８」という。）には、以下の発明が記載されている。
「【請求項１】［I］結晶性ポリオレフィン樹脂（Ａ）２０〜８０重量部、［II］スチレンまたはその誘導体の重合体ブロック（ａ）と、イソプレン重合体ブロックまたはイソプレン・ブタジエン共重合体ブロックであって、イソプレン重合体部分における１，２結合および３，４結合含有量が４０％以上である重合体または共重合体ブロック（ｂ）とからなる水素添加されていてもよいブロック共重合体（Ｂ）１５〜７５重量部、および［III］オレフィン系ゴム（Ｃ）５〜６５重量部
［成分（Ａ）、（Ｂ）および（Ｃ）の合計量は１００重量部である］からなる組成を有するとともに、部分的に架橋されていることを特徴とするオレフィン系熱可塑性エラストマー。」（【請求項１】）
「【００３７】他の成分
本発明においては、部分的に架橋されたオレフィン系熱可塑性エラストマーの成分として、上記の結晶性ポリオレフィン樹脂（Ａ）、ブロック共重合体（Ｂ）およびオレフィン系ゴム（Ｃ）のほかに、必要に応じて、スチレンまたはその誘導体の重合体ブロック（ｃ）と、特定のイソプレン重合体ブロックまたは特定のイソプレン・ブタジエン共重合体ブロック（ｄ）、またはブタジエン重合体ブロック（ｅ）とからなる水素添加されていてもよいブロック共重合体（Ｄ）を配合することができる。
【００３８】上記ブロック共重合体（Ｄ）のブロック（ｃ）を構成する重合体成分は、スチレンまたはその誘導体である。スチレン誘導体の具体例としては、上記ブロック共重合体（Ｂ）の項で例示した化合物と同じ化合物が挙げられる。ブロック（ｃ）を構成する重合体成分としては、スチレン、α−メチルスチレンが好ましい。
【００３９】上記ブロック（ｄ）を構成する重合体または共重合体は、イソプレン重合体またはイソプレン・ブタジエン共重合体であって、イソプレン重合体部分における１，２結合および３，４結合含有量が３０％以下、好ましくは２５％以下である。」（明細書段落【００３７】【００３８】【００３９】）
「また、本発明においては、部分的に架橋されたオレフィン系熱可塑性エラストマーの成分として、上記の結晶性ポリオレフィン樹脂（Ａ）、ブロック共重合体（Ｂ）およびオレフィン系ゴム（Ｃ）のほかに、必要に応じて、軟化剤（Ｅ）を配合することができる。
【００５０】上記軟化剤（Ｅ）としては、通常ゴムに使用される軟化剤が適当であり、具体的には、
・・・・・
などが挙げられる。
【００５１】本発明においては、軟化剤（Ｅ）は、上記の結晶性ポリオレフィン樹脂（Ａ）、ブロック共重合体（Ｂ）およびオレフィン系ゴム（Ｃ）の合計量１００重量部に対して、１〜４重量部、好ましくは３〜３５重量部、さらに好ましくは５〜３０重量部の割合で用いられる。
【００５２】軟化剤（Ｅ）を上記のような割合で用いると、成形時の流動性に優れた熱可塑性エラストマーが得られる。この熱可塑性エラストマーからなる成形品は、耐傷付き性が良好である。
【００５３】さらに、オレフィン系熱可塑性エラストマー中に、本発明の目的を損なわない範囲で、必要に応じて無機充填剤、あるいは公知の耐熱安定剤、老化防止剤、耐候安定剤、帯電防止剤、金属セッケン、ワックス等の滑剤などの添加剤を添加することができる。」（明細書段落【００４９】【００５０】【００５１】【００５２】【００５３】）
◆同じく、甲第９号証（特願平５−１６８８６６号［特開平７−２６１０５号公報参照］：以下、「先願発明９」という。）には、以下の発明が記載されている。
「【請求項１】［I］結晶性ポリオレフィン樹脂とオレフィン系ゴムとを含有し、部分的ないし完全に架橋された熱可塑性エラストマー（Ａ）１０〜８０重量部、および［II］スチレンまたはその誘導体の重合体ブロック（ａ）と、
イソプレン重合体ブロックまたはイソプレン・ブタジエン共重合体ブロックであって、イソプレン重合体部分における１，２結合および３，４結合含有量が４０％以上である重合体または共重合体ブロック（ｂ）とからなる水素添加されていてもよいブロック共重合体（Ｂ）２０〜９０重量部［成分（Ａ）および（Ｂ）の合計量は１００重量部である］からなることを特徴とするオレフィン系熱可塑性エラストマー。
【請求項２】前記熱可塑性エラストマーおよびブロック共重合体（Ｂ）の合計量１００重量部に対して、結晶性ポリオレフィン樹脂が５〜１００重量部配合されていることを特徴とする請求項１に記載のオレフィン系熱可塑性エラストマー。
【請求項３】」前記熱可塑性エラストマーおよびブロック共重合体（Ｂ）の合計量１００重量部に対して、オレフィン系ゴムが５〜１００重量部配合されていることを特徴とする請求項１または２に記載のオレフィン系熱可塑性エラストマー。
【請求項４】前記熱可塑性エラストマーおよびブロック共重合体（Ｂ）の合計量１００重量部に対して、軟化剤が３〜１００重量部配合されていることを特徴とする請求項１〜３のいずれかに記載のオレフィン系熱可塑性エラストマー。」（【請求項１】【請求項２】【請求項３】【請求項４】）
「【００６５】本発明においては、オレフィン系熱可塑性エラストマー中に、本発明の目的を損なわない範囲で、必要に応じて無機充填剤、あるいはフェノール系、サルファイト系、フェニルアルカン系、フォスファイト系、アミン系安定剤の如き公知の耐熱安定剤、老化防止剤、耐候安定剤、帯電防止剤、金属セッケン、ワックス等の滑剤などの添加剤を添加することができる。」（明細書段落【００６５】）
（２）対比・判断
〔１〕特許法第２９条第２項の規定違反について
　(i)請求項１に係る発明（以下、「本件発明１」という。）について
　本件発明１は、「 ［I］結晶性ポリオレフィン樹脂（Ａ）２０〜８５重量部、
［II］スチレンまたはその誘導体の重合体ブロック（ａ）と、
イソプレン重合体ブロックまたはイソプレン・ブタジエン共重合体ブロックであって、全イソプレン単位に対する１，２−位または３，４−位で結合しているイソプレン単位含有量が４０％以上である重合体または共重合体ブロック（ｂ）とからなる水素添加されていてもよいブロック共重合体（Ｂ）１５〜８０重量部［成分（Ａ）および（Ｂ）の合計量１００重量部である］、および
［III］シリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分０．０１〜１０重量部からなる組成を有するとともに、全く架橋されていないオレフィン系熱可塑性エラストマー」をその構成とすることにより、軽量で、リサイクルが容易であり、焼却しても有害なガスを発生しない、耐傷付き性に優れた成形体を提供し得るオレフィン系熱可塑性エラストマーに関するものである。
　一方、刊行物１に記載された発明は、（ａ）ポリプロピレン９７〜５０重量部、及び、（ｂ）数平均分子量が２５００〜４００００のビニル芳香族モノマーから成るブロック（Ａ）と、イソプレン、若しくはイソプレン−ブタジエン混合物から成り、数平均分子量が１００００〜２０００００で、３，４結合及び１，２結合含有量が４０％以上であり、０℃以上にｔａｎδの主分散のピークを有するブロック（Ｂ）より構成される、数平均分子量が３００００〜３０００００であるブロック共重合体、または、その水添物３〜５０重量部を含むことを特徴とするポリプロピレン組成物に係るものであり、その目的とするところは、ポリプロピレンと特定の分子構造を有するスチレン−イソプレン系のブロック共重合体からなる組成を採用して、ポリプロピレンの優れた成形加工性を損なうことなく、振動、騒音の発生を低減した材料として使用し得るポリプロピレン組成物を得るというものである。
　そうすると、刊行物１には必要に応じて各種添加剤を配合し得ることは記載されているものの、本件発明１の構成要件である「シリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分０．０１〜１０重量部」を配合することについては記載がされておらず、［I］結晶性ポリオレフィン樹脂、［II］特定の分子構造を有するスチレン−イソプレン系のブロック共重合体、［III］シリコーンオイル、脂肪族アルコールとジカルボン酸あるいは脂肪酸とのエステル、またはフッ素系ポリマーから選ばれる少なくとも１種の成分とを、それぞれ特定の量の範囲で組み合わせ使用することにより、耐傷付き性に優れた成形体を提供し得るオレフィン系熱可塑性エラストマーが得られることについては記載がされていないし、示唆もされていない。
　そうであれば、刊行物１には、ポリプロピレンに、本件発明１と同様の特定の分子構造を有するスチレン−イソプレン系のブロック共重合体を配合してなるポリプロピレン組成物に関して記載され、必要に応じて各種添加剤を配合してもよいことが記載されているとしても、本件発明１のようにシリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分を特定量配合する点については何等記載されていないから、したがって、本件発明１と刊行物１に記載された発明とは、発明の目的および発明の構成が異なるものであり、本件発明１は、刊行物１に記載された発明から当業者が容易に発明をすることができたとはいえない。
　刊行物２には、透明性、柔軟性に優れ、燃焼した際に有害なガスを発生しない材料を提供することを目的として、（ａ）少なくとも１個のビニル芳香族モノマーからなる数平均分子量が２５００〜４００００のブロック（Ａ）と、イソプレンもしくはイソプレン−ブタジエンからなり、３，４結合および１，２結合含有量が２５％以上であるブロック（Ｂ）より構成される数平均分子量が３００００〜３０００００のブロック共重合体の水添物９０〜１０重量部、および（ｂ）ポリプロピレン１０〜９０重量部を含有してなるシート状物成型用組成物が記載されている。
　そして、該シート状物成型用組成物には各種添加剤が使用されること、その例として、酸化防止剤、紫外線吸収剤、着色剤、結晶核剤等が挙げられることが記載されている。
　しかしながら、刊行物２には、各種添加剤が使用されるという一般的な記載はあるものの、本件発明１の構成である「シリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分０．０１〜１０重量部」を配合することについては記載がされておらず、［I］結晶性ポリオレフィン樹脂、［II］特定の分子構造を有するスチレン−イソプレン系のブロック共重合体、［III］シリコーンオイル、脂肪族アルコールとジカルボン酸あるいは脂肪酸とのエステル、またはフッ素系ポリマーから選ばれる少なくとも１種の成分とを、それぞれ特定の量の範囲で組み合わせ使用することにより、耐傷付き性に優れた成形体を提供し得るオレフィン系熱可塑性エラストマーが得られることについては記載がされていないし、示唆もされていない。
　そうであれば、刊行物２には、ポリプロピレンに、本件発明１と同様の特定の分子構造を有するスチレン−イソプレン系のブロック共重合体を配合してなるシート状物成型用ポリプロピレン組成物に関して記載され、必要に応じて各種添加剤を配合してもよいことが記載されているとしても、本件発明１のようにシリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分を特定量配合する点については何等記載されていないから、したがって、本件発明１と刊行物２に記載された発明とは、発明の目的および発明の構成が異なるものであり、本件発明１は、刊行物２に記載された発明から当業者が容易に発明をすることができたとはいえない。
　刊行物３には、ポリエチレン等の非極性樹脂の耐衝撃性、耐候性、塗装性、柔軟性等の改質に好適な（変性）水添ジエン系共重合体および該特性が改良された樹脂との組成物に関するものであって、（１）ビニル芳香族化合物重合体ブロック（Ａ）と共役ジエン重合体もしくはビニル芳香族化合物と共役ジエンとのランダム共重合体ブロック（Ｂ）とからなる（Ａ）−（Ｂ）ブロック共重合体、またはさらに必要に応じてビニル芳香族化合物と共役ジエンのうちビニル芳香族化合物が漸増するテーパーブロック（Ｃ）とからなる（Ａ）−（Ｂ）−（Ｃ）ブロック共重合体、もしくはビニル芳香族重合体ブロック（Ａ）からなる（Ａ）−（Ｂ）−（Ａ）ブロック共重合体であって、
〔１〕ビニル芳香族化合物／共役ジエンの割合が重量比で５〜６０／９５〜４０、
〔２〕（Ａ）成分および必要に応じて構成される（Ｃ）成分中のビニル芳香族化合物の結合含量が全モノマーの３〜５０重量％、かつ（Ａ）成分中のビニル芳香族化合物の結合含量が少なくとも３重量％、
〔３〕（Ｂ）成分中の共役ジエン部分のビニル結合含量が６０％を超える、
ブロック共重合体を水素添加し、共役ジエン部分の二重結合の少なくとも８０％が飽和されており、数平均分子量が５万〜６０万である水添ジエン系共重合体
および該水添ジエン共重合体とポリエチレン等の非極性樹脂との組成物が記載されている。
　そして、上記組成物には難燃剤、酸化防止剤、可塑剤、着色剤、滑剤などの添加物を添加して用いることができることも記載されている。
　しかしながら、刊行物３には、各種添加物が添加使用されるという一般的な記載はあるものの、本件発明１の構成である「シリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分０．０１〜１０重量部」を配合することについては記載がされておらず、［I］結晶性ポリオレフィン樹脂、［II］特定の分子構造を有するスチレン−イソプレン系のブロック共重合体、［III］シリコーンオイル、脂肪族アルコールとジカルボン酸あるいは脂肪酸とのエステル、またはフッ素系ポリマーから選ばれる少なくとも１種の成分とを、それぞれ特定の量の範囲で組み合わせ使用することにより、耐傷付き性に優れた成形体を提供し得るオレフィン系熱可塑性エラストマーが得られることについては記載がされていないし、示唆もされていない。
　そうであれば、刊行物３には、ポリエチレン等の非極性樹脂に、本件発明１と同様の特定の分子構造を有するスチレン−イソプレン系のブロック共重合体を配合してなる樹脂組成物に関して記載され、必要に応じて各種添加物を添加してもよいことが記載されているとしても、本件発明１のようにシリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分を特定量配合する点については何等記載されていないから、したがって、本件発明１と刊行物３に記載された発明とは、発明の目的および発明の構成が異なるものであり、本件発明１は、刊行物３に記載された発明から当業者が容易に発明をすることができたとはいえない。
　刊行物５には、プラスチックの成形加工処理において、プラスチックの成形加工を容易にするためプラスチック材料に滑剤を添加すること、滑剤の作用の一つとして「成形品の成形後の表面状態の良否を決める働きをする作用」があること、滑剤には脂肪酸の低級アルコールエステル、脂肪酸の多価アルコールエステル、脂肪酸のポリグリコールエステル等のエステル系、シリコーンが用いられることが記載されている。
　しかしながら、刊行物５には、滑剤の一般的な作用、滑剤として用いられる化合物の分類が記載されているだけで、［I］結晶性ポリオレフィン樹脂、［II］特定の分子構造を有するスチレン−イソプレン系のブロック共重合体、［III］シリコーンオイル、脂肪族アルコールとジカルボン酸あるいは脂肪酸とのエステル、またはフッ素系ポリマーから選ばれる少なくとも１種の成分とを、それぞれ特定の量の範囲で組み合わせ使用することにより、耐傷付き性に優れた成形体を提供し得るオレフィン系熱可塑性エラストマーが得られることについては記載がされていないし、示唆もされていない。
　刊行物６には、含フッ素ポリマーの１種であるポリテトラフルオロエチレン（ＰＴＦＥ）が、他のポリマーに比べて表面摩擦係数が著しく低いという特性を持っているので、ＰＴＦＥを種々のプラスチックやゴムに充填剤として配合し、プラスチックやゴムの摩擦係数や摩耗係数を低下させることが記載されている。
　しかしながら、刊行物６には、含フッ素ポリマーの１種であるポリテトラフルオロエチレンの一般的な特性が記載されているだけで、［I］結晶性ポリオレフィン樹脂、［II］特定の分子構造を有するスチレン−イソプレン系のブロック共重合体、［III］シリコーンオイル、脂肪族アルコールとジカルボン酸あるいは脂肪酸とのエステル、またはフッ素系ポリマーから選ばれる少なくとも１種の成分とを、それぞれ特定の量の範囲で組み合わせ使用することにより、耐傷付き性に優れた成形体を提供し得るオレフィン系熱可塑性エラストマーが得られることについては記載がされていないし、示唆もされていない。
　そうであれば、刊行物５に、樹脂の滑剤としてエステル系化合物、シリコーンが用いられることが記載され、刊行物６に、ポリテトラフルオロエチレンの一般的な特性がそれぞれ記載されていても、本件発明１のように［I］結晶性ポリオレフィン樹脂、［II］特定の分子構造を有するスチレン−イソプレン系のブロック共重合体からなるオレフィン系熱可塑性エラストマーに［III］シリコーンオイル、脂肪族アルコールとジカルボン酸あるいは脂肪酸とのエステル、またはフッ素系ポリマーから選ばれる少なくとも１種の成分を特定量を配合する点ついては何等記載されていないから、したがって、本件発明１と刊行物５、６に記載された発明とは、発明の目的および発明の構成が異なるものであり、本件発明１は、刊行物５、６に記載された発明から当業者が容易に発明をすることができたとはいえない。
　結局、刊行物５、６には添加剤としての一般的な技術の記載があるだけで、特定の樹脂との組み合わせ、耐傷付き性という効果については何等も記載されていないのであるから、刊行物１〜３、５、６に記載された発明を組み合わせ検討しても、本件発明１は、刊行物１〜３、５、６に記載された発明に基づいて当業者が容易に発明をすることができたものとはいえない。
（ii）請求項２に係る発明（以下、「本件発明２」という。）について
　本件発明２は、本件発明１を引用するものであるから、本件発明１が、前記記載のとおり、刊行物１〜３、５、６に記載された発明に基いて当業者が容易に発明をすることができたとはいえない以上、本件発明２は、刊行物１〜３、５、６に記載された発明から当業者が容易に発明をすることができたものということはできない。
 (iii)請求項３に係る発明（以下、「本件発明３」という。）について
　本件発明３は、「 ［I］結晶性ポリオレフィン樹脂（Ａ）２０〜８５重量部、
［II］スチレンまたはその誘導体の重合体ブロック（ａ）と、
イソプレン重合体ブロックまたはイソプレン・ブタジエン共重合体ブロックであって、全イソプレン単位に対する１，２−位または３，４−位で結合しているイソプレン単位含有量が４０％以上である重合体または共重合体ブロック（ｂ）とからなる水素添加されていてもよいブロック共重合体（Ｂ）１５〜８０重量部［成分（Ａ）および（Ｂ）の合計量１００重量部である］、および
［III］シリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分０．０１〜１０重量部からなる組成を有するとともに、部分的に架橋されているオレフィン系熱可塑性エラストマー」をその構成とすることにより、軽量で、リサイクルが容易であり、焼却しても有害なガスを発生しない、耐傷付き性に優れた成形体を提供し得るオレフィン系熱可塑性エラストマーに関するものである。
　一方、刊行物４に記載された発明は、（ａ）少なくとも１個のビニル芳香族化合物を主体とする重合体ブロツクＡと、少なくとも１個の共役ジエン化合物を主体とする重合体ブロツクＢとから成るブロツク共重合体を水素添加して得られる水添ブロツク共重合体　１００重量部
（ｂ）パラフイン系オイル　３０〜４００重量部
（ｃ）モノオレフイン共重合体ゴムおよび／または共役ジエン系ゴム　１０〜２００重量部
（ｄ）ポリオレフイン系樹脂および／またはポリスチレン樹脂　２０〜５００重量部
から成る配合物を有機パーオキサイド存在下で部分架橋した熱可塑性エラストマー材料を成形した耐熱性に優れたシリンジ用ガスケツトに係るものであり、その目的とするところは、ゴム弾性、摺動性、安定性に優れ、かつ熱可塑性を有するシリンジ用ガスケツトを提供しようとするものであり、さらに、シリンジ用ガスケツトの成分として、必要に応じてヒンダードアミン系安定剤、紫外線吸収剤、酸化防止剤、無機充填剤、着色剤、シリコーンオイル等を添加することができるというものである。
　そうすると、刊行物４には必要に応じてシリコーンオイルを添加し得ることは記載されているものの、シリコーンオイルの添加の目的、添加量については何等記載されていないし、本件発明３の構成要件である「スチレンまたはその誘導体の重合体ブロック（ａ）と、
イソプレン重合体ブロックまたはイソプレン・ブタジエン共重合体ブロックであって、イソプレン重合体部分における１，２結合および３，４結合含有量が４０％以上である重合体または共重合体ブロック（ｂ）とからなる水素添加されていてもよいブロック共重合体（Ｂ）２０〜９０重量部」を配合することについては記載がされておらず、［I］結晶性ポリオレフィン樹脂、［II］特定の分子構造を有するスチレン−イソプレン系のブロック共重合体、［III］シリコーンオイル、脂肪族アルコールとジカルボン酸あるいは脂肪酸とのエステル、またはフッ素系ポリマーから選ばれる少なくとも１種の成分とを、それぞれ特定の量の範囲で組み合わせ使用することにより、耐傷付き性に優れた成形体を提供し得るオレフィン系熱可塑性エラストマーが得られることについては記載がされていないし、示唆もされていない。
　そうであれば、刊行物４には、ポリオレフイン系樹脂に、スチレン−共役ジエン系のブロック共重合体を配合してなる部分架橋した熱可塑性エラストマー材料を成形したシリンジ用ガスケツトに関して記載され、必要に応じてシリコーンオイルを配合してもよいことが記載されているとしても、本件発明３のように耐傷付き性を得るべくシリコーンオイルを特定量配合する点、特定の分子構造を有するスチレン−イソプレン系のブロック共重合体を特定量配合する点については何等記載されていないから、したがって、本件発明３と刊行物４に記載された発明とは、発明の目的および発明の構成が異なるものであり、本件発明３は、刊行物４に記載された発明から当業者が容易に発明をすることができたとはいえない。
　また、(i)に記載したと同じ理由で、本件発明３は刊行物２に記載された発明とは、発明の目的および発明の構成が異なるものであり、本件発明３は、刊行物２に記載された発明から当業者が容易に発明をすることができたともいえない。
　そして、シリコーンオイルを添加できることが刊行物４に記載されているとしても、どのような目的で、どれくらいの量を添加するものであるか記載されていないし、ましてや耐傷付き性の効果についても何等も記載されていない。さらに、上記記載のとおり刊行物５、６には添加剤としての一般的な技術の記載があるだけで、特定の樹脂との組み合わせ、耐傷付き性という効果については何等も記載されていないのであるから、刊行物２、４〜６に記載された発明を組み合わせ検討しても、本件発明３は、刊行物２、４〜６に記載された発明に基づいて当業者が容易になしうることということはできない。
（iv）請求項４に係る発明（以下、「本件発明４」という。）について
　本件発明４は、本件発明３を引用するものであるから、本件発明３が、前記記載のとおり、刊行物２、４〜６に記載された発明に基いて当業者が容易に発明をすることができたとはいえない以上、本件発明４は、刊行物２、４〜６に記載された発明から当業者が容易に発明をすることができたものということはできない。
〔２〕特許法第３９条第１項の規定違反について
　(i)本件発明１、３について
　本件発明１、３は、上記２．（２）〔１〕(i)および２．（２）〔１〕(iii)に記載のとおりである。
　一方、先願発明７は、［I］結晶性ポリオレフィン樹脂（Ａ）２０〜８５重量部、および
［II］スチレンまたはその誘導体の重合体ブロック（ａ）と、イソプレン重合体ブロックまたはイソプレン・ブタジエン共重合体ブロックであって、イソプレン重合体部分における１，２結合および３，４結合含有量が４０％以上である重合体または共重合体ブロック（ｂ）とからなる水素添加されていてもよいブロック共重合体（Ｂ）１５〜８０重量部［成分（Ａ）および（Ｂ）の合計量は１００重量部である］を含有する熱可塑性エラストマーからなることを特徴とする熱可塑性エラストマー回転成形体あるいは、
［I］結晶性ポリオレフィン樹脂（Ａ）２０〜８５重量部、
［II］スチレンまたはその誘導体の重合体ブロック（ａ）と、イソプレン重合体ブロックまたはイソプレン・ブタジエン共重合体ブロックであって、イソプレン重合体部分における１，２結合および３，４結合含有量が４０％以上である重合体または共重合体ブロック（ｂ）とからなる水素添加されていてもよいブロック共重合体（Ｂ）１２〜７９重量部、および
［III］スチレンまたはその誘導体の重合体ブロック（ｃ）と、イソプレン重合体ブロックまたはイソプレン・ブタジエン共重合体ブロックであって、イソプレン重合体部分における１，２結合および３，４結合含有量が３０％以下である重合体または共重合体ブロック（ｄ）、またはブタジエン重合体ブロック（ｅ）とからなる水素添加されていてもよいブロック共重合体（Ｃ）１〜３０重量部［成分（Ａ）、（Ｂ）および（Ｃ）の合計量は１００重量部である］を含有する熱可塑性エラストマーからなることを特徴とする熱可塑性エラストマー回転成形体あるいは、
結晶性ポリオレフィン樹脂（Ａ）、ブロック共重合体（Ｂ）およびブロック共重合体（Ｃ）の合計量１００重量部に対して、オレフィン系ゴム（Ｄ）１〜４０重量部および／または軟化剤（Ｅ）１〜４０重量部を含有する熱可塑性エラストマーからなることを特徴とする上記の熱可塑性エラストマー回転成形体
に係るものであり、シボ模様の転写性に優れ、耐傷付き性に優れた熱可塑性エラストマー回転成形体を得るというものである。
　そうすると、先願発明７は、特許請求の範囲の記載からみて、「熱可塑性エラストマー回転成形体」に係る発明であり、さらには「シリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分０．０１〜１０重量部」が配合されるものではないから、したがって、本件発明１、３と先願発明７とは、発明の構成が異なるものであり、本件発明１、３は、先願発明７と同一であるとはいえない。
　また、上記のとおり、刊行物５、６には添加剤としての一般的な技術が記載されているだけであり、両刊行物の記載から、特定の樹脂と組み合わせ採用することが周知の事項であるとまではいえない。
  (ii)本件発明２、４について
　本件発明２は、本件発明１を引用するものであり、本件発明４は、本件発明３を引用するものであるから、本件発明１、３が、それぞれ前記記載のとおり、先願発明７と同一であるとはいえない以上、本件発明２、４は、先願発明７と同一であるということはできない。
 （iii）請求項５に係る発明（以下、「本件発明５」という。）について
　本件発明５は、「 ［I］結晶性ポリオレフィン樹脂とオレフィン系ゴムとを含有してなる、部分的ないし完全に架橋された熱可塑性エラストマー（Ｇ）１０〜８０重量部、
［II］スチレンまたはその誘導体の重合体ブロック（ａ）と、
イソプレン重合体ブロックまたはイソプレン・ブタジエン共重合体ブロックであって、全イソプレン単位に対する１，２−位または３，４−位で結合しているイソプレン単位含有量が４０％以上である重合体または共重合体ブロック（ｂ）とからなる水素添加されていてもよいブロック共重合体（Ｂ）２０〜９０重量部［成分（Ｇ）および（Ｂ）の合計量１００重量部である］、および
［III］シリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分０．０１〜１０重量部からなるオレフィン系熱可塑性エラストマー」をその構成とすることにより、軽量で、リサイクルが容易であり、焼却しても有害なガスを発生しない、耐傷付き性に優れた成形体を提供し得るオレフィン系熱可塑性エラストマーに関するものである。
  一方、先願発明８は、［I］結晶性ポリオレフィン樹脂（Ａ）２０〜８０重量部、［II］スチレンまたはその誘導体の重合体ブロック（ａ）と、イソプレン重合体ブロックまたはイソプレン・ブタジエン共重合体ブロックであって、イソプレン重合体部分における１，２結合および３，４結合含有量が４０％以上である重合体または共重合体ブロック（ｂ）とからなる水素添加されていてもよいブロック共重合体（Ｂ）１５〜７５重量部、および［III］オレフィン系ゴム（Ｃ）５〜６５重量部
［成分（Ａ）、（Ｂ）および（Ｃ）の合計量は１００重量部である］からなる組成を有するとともに、部分的に架橋されていることを特徴とするオレフィン系熱可塑性エラストマーに係るものであり、耐傷付き性に優れた成形体を提供し得る熱可塑性エラストマーを得るというものである。
　そうすると、先願発明８は、特許請求の範囲の記載からみて、「シリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分０．０１〜１０重量部」が配合されるものではないから、したがって、本件発明５と先願発明８とは、発明の構成が異なるものであり、本件発明５は、先願発明８と同一であるとはいえない。
　また、上記のとおり、刊行物５、６には添加剤としての一般的な技術が記載されているだけで、両刊行物の記載から、特定の樹脂と組み合わせ採用することが周知の事項であるとまではいえない。
　先願発明９は、［I］結晶性ポリオレフィン樹脂とオレフィン系ゴムとを含有し、部分的ないし完全に架橋された熱可塑性エラストマー（Ａ）１０〜８０重量部、および［II］スチレンまたはその誘導体の重合体ブロック（ａ）と、イソプレン重合体ブロックまたはイソプレン・ブタジエン共重合体ブロックであって、イソプレン重合体部分における１，２結合および３，４結合含有量が４０％以上である重合体または共重合体ブロック（ｂ）とからなる水素添加されていてもよいブロック共重合体（Ｂ）２０〜９０重量部［成分（Ａ）および（Ｂ）の合計量は１００重量部である］からなることを特徴とするオレフィン系熱可塑性エラストマーに係るものであり、耐傷付き性に優れた成形体を提供し得る熱可塑性エラストマーを得るというものである。
　そうすると、先願発明９は、特許請求の範囲の記載からみて、「シリコーンオイル（ａ）、脂肪族アルコールとジカルボン酸あるいは脂肪酸とのエステル（ｂ）〔エステル系可塑剤を除く〕、およびフッ素系ポリマー（ｃ）からなる群から選ばれる少なくとも１種の成分０．０１〜１０重量部」が配合されるものではないから、したがって、本件発明５と先願発明９とは、発明の構成が異なるものであり、本件発明５は、先願発明９と同一であるとはいえない。
　また、上記のとおり、刊行物５、６には添加剤としての一般的な技術が記載されているだけで、両刊行物の記載から、特定の樹脂と組み合わせ採用することが周知の事項であるとまではいえない。
（iv）請求項６に係る発明（以下、「本件発明６」という。）について
　本件発明６は、本件発明５を引用するものであるから、本件発明５が、前記記載のとおり、先願発明８、９と同一であるとはいえない以上、本件発明６は、先願発明８、９と同一であるということはできない。
IV．むすび
　以上のとおりであるから、特許異議申立の理由及び証拠によっては、請求項１〜６に係る発明の特許を取り消すことはできない。
　また、他に請求項１〜６に係る発明の特許を取り消すべき理由を発見しない。
　よって、結論のとおり決定する。
【異議決定日】
平成１６年１２月１４日（２００４．１２．１４）